(57)【要約】      （修正有）【課題】電池の放電特性や長期信頼性を向上させた二酸化マンガンを提供する。【解決手段】β型の結晶構造を有する単結晶粒子を含む二酸化マンガン。前記二酸化マンガンは、マンガンイオンを含む水溶液を亜臨界状態または超臨界状態として、二酸化マンガンを析出させる工程を包含する製造方法により作製することができる。マンガンイオンを含む水溶液と亜臨界状態または超臨界状態の水とは、反応管の入口側の端部において混合される。反応管の内壁部分は、絶縁性無機材料からなる。【選択図】図５
2007055887.tif 000002
【特許請求の範囲】
【請求項１】
β型の結晶構造を有する単結晶粒子を含む二酸化マンガン。
【請求項２】
前記単結晶粒子の平均粒子径が、０．１μｍ以上１μｍ以下である請求項１記載の二酸化マンガン。
【請求項３】
前記単結晶粒子が針状の粒子形状を有する請求項１記載の二酸化マンガン。
【請求項４】
二酸化マンガンの製造方法であって、
マンガンイオンを含む水溶液を亜臨界状態または超臨界状態として、二酸化マンガンを析出させる工程を包含する製造方法。
【請求項５】
前記マンガンイオンを含む水溶液を、３００℃／ｓｅｃ以上の昇温速度で加熱して、亜臨界状態または超臨界状態とする請求項４記載の二酸化マンガンの製造方法。
【請求項６】
前記マンガンイオンを含む水溶液を、亜臨界状態または超臨界状態の水と直接混合することにより、前記マンガンイオンを含む水溶液を３００℃／ｓｅｃ以上の昇温速度で加熱する請求項５記載の二酸化マンガンの製造方法。
【請求項７】
前記マンガンイオンを含む水溶液に酸化剤が溶解されており、前記酸化剤が、酸素ガス、オゾンガス、過酸化水素および硝酸イオンよりなる群から選ばれる少なくとも１種を含む請求項４記載の二酸化マンガンの製造方法。
【請求項８】
前記亜臨界状態または超臨界状態の水に酸化剤が溶解されており、前記酸化剤が、酸素ガス、オゾンガス、過酸化水素および硝酸イオンよりなる群から選ばれる少なくとも１種を含む請求項６記載の二酸化マンガンの製造方法。
【請求項９】
反応管と、前記反応管の入口側に接続され、前記反応管にマンガンイオンを含む水溶液を供給する第１管と、前記反応管の入口側に接続され、前記反応管に亜臨界状態または超臨界状態の水を供給する第２管と、前記反応管の出口側に設けられた二酸化マンガンの回収手段を備え、
前記反応管の入口側の端部において、前記マンガンイオンを含む水溶液と前記亜臨界状態または超臨界状態の水とが混合され、
前記反応管の内壁部分が絶縁性無機材料からなる、二酸化マンガンの製造装置。
【請求項１０】
前記絶縁性無機材料が石英またはアルミナである請求項９記載の二酸化マンガンの製造装置。
【請求項１１】
請求項１記載の二酸化マンガンを含む電池用正極活物質。
【請求項１２】
請求項１記載の二酸化マンガンとリチウム化合物とを焼成して合成される電池用正極活物質。
【請求項１３】
請求項１１または１２に記載の電池用正極活物質を含む正極、負極、セパレータおよび電解液を含む電池。
【請求項１４】
前記β型の結晶構造を有する単結晶粒子を７０重量％以上含む請求項１記載の二酸化マンガン。
【発明の詳細な説明】
【技術分野】
【０００１】
本発明は、二酸化マンガン、その製造方法および製造装置、それを用いて作製される電池用活物質、ならびにそれを用いる電池に関する。
【背景技術】
【０００２】
二酸化マンガンは資源的に豊富であり、安価であることから、電池用正極活物質として広く用いられている。例えば、二酸化マンガンは、負極に亜鉛を用いたマンガン電池またはアルカリ電池、あるいは負極にリチウム金属を用いたリチウム電池などの正極に用いられている。特に、リチウム電池は優れた保存特性を有することから、主電源として用いられているだけでなく、バックアップ電源としても広く用いられている。
【０００３】
従来、電池用二酸化マンガンの製造方法としては、硫酸水溶液などの酸性水溶液にマンガン鉱物を溶解し、その溶液を電気分解する電解法が用いられている（特許文献１参照）。電解法により、数十μｍの二次粒子が得られることが報告されている。
【特許文献１】特開平６−１５０９１４号公報
【発明の開示】
【発明が解決しようとする課題】
【０００４】
近年の電子機器のポータブル化および多機能化に伴い、放電特性および長期信頼性の向上など、電池に対するさらなる高性能化が求められている。しかしながら、電解法または固相法により得られる従来の二酸化マンガンでは、上記要望に対して必ずしも十分に応えられているとはいえない。例えば、電解法で得られる二酸化マンガンは多結晶構造をしており、結晶欠陥および／または結晶粒界が存在する。このため、水素イオン、リチウムイオンなどが、二酸化マンガン固相内を拡散するのが妨げられ、電池の放電特性が低下すると考えられる。
【０００５】
正極活物質の粒子サイズは、電池の放電特性に影響を与えると考えられている。電解法または固相法で得られる二酸化マンガンは、平均粒子径が数十μｍと大きいため、水素イオンおよびリチウムイオンの二酸化マンガン内での移動距離が長い。このため、例えば、粉砕により、二酸化マンガンを微細化すれば、放電特性の向上が期待できる。しかし、微細化によっても、平均粒子径を１μｍ程度にしかできない。さらに、この微細化は、高コスト化の原因ともなる。
【０００６】
例えば、ゾル−ゲル法または噴霧熱分解法を用いることにより、粒子径が１μｍ以下の微粒子を作製することは可能である。しかしながら、これらの方法は、工程が複雑であることや二酸化マンガンの合成に時間を要することから、これらの方法を用いて二酸化マンガンを量産化することは困難であると考えられる。
【０００７】
そこで、本発明は、電池の放電特性や長期信頼性を向上させることができる二酸化マンガン、その製造方法およびその装置、それを用いて作製される電池用活物質、ならびにそれを用いる電池を提供することを目的とする。
【課題を解決するための手段】
【０００８】
本発明は、β型の結晶構造を有する単結晶粒子を含む二酸化マンガンに関する。二酸化マンガンの単結晶粒子の平均粒子径は、０．１μｍ以上１μｍ以下であることが好ましい。その単結晶粒子は針状の粒子形状を有することが好ましい。また、上記二酸化マンガンは、β型の結晶構造を有する単結晶粒子を７０重量％以上含むことが好ましい。ここで、単結晶粒子の平均粒子径とは、二酸化マンガン単結晶粒子の最大幅の平均値をいう。例えば、針状の粒子の場合、単結晶粒子の平均粒子径とは、結晶の成長方向（長さ方向）における単結晶粒子の長さの平均値をいう。
【０００９】
また、本発明は、上記二酸化マンガンの製造方法に関する。この製造方法は、マンガンイオンを含む水溶液を亜臨界状態または超臨界状態として、二酸化マンガンを析出させる工程を含む。
【００１０】
上記製造法方法において、マンガンイオンを含む水溶液を、３００℃／ｓｅｃ以上の昇温速度で加熱して、亜臨界状態または超臨界状態とすることが好ましい。このとき、マンガンイオンを含む水溶液を、亜臨界状態または超臨界状態の水と直接混合することにより、マンガンイオンを含む水溶液を３００℃／ｓｅｃ以上の昇温速度で加熱することがさらに好ましい。
【００１１】
上記製造方法において、マンガンイオンを含む水溶液には、酸化剤が溶解されており、酸化剤は、酸素ガス、オゾンガス、過酸化水素および硝酸イオンよりなる群から選ばれる少なくとも１種を含むことが好ましい。
【００１２】
マンガンイオンを含む水溶液を、亜臨界状態または超臨界状態の水と直接混合する場合、亜臨界状態または超臨界状態の水には、酸化剤が溶解されていてもよい。酸化剤としては、上記と同様のものを用いることができる。
【００１３】
また、本発明は、上記二酸化マンガンの製造装置に関する。この装置は、反応管と、反応管の入口側に接続され、反応管にマンガンイオンを含む水溶液を供給する第１管と、反応管の入口側に接続され、反応管に亜臨界状態または超臨界状態の水を供給する第２管と、反応管の出口側に設けられた二酸化マンガンの回収手段を備える。マンガンイオンを含む水溶液と亜臨界状態または超臨界状態の水とは、反応管の入口側の端部において混合される。反応管の内壁部分は、絶縁性無機材料からなる。絶縁性無機材料は、石英またはアルミナであることが好ましい。
【００１４】
また、本発明は、上記二酸化マンガンとリチウム化合物とを熱焼成して合成される電池用正極活物質に関する。なお、上記二酸化マンガンも、正極活物質として用いることができる。
【００１５】
また、本発明は、上記二酸化マンガンまたは上記電池用正極活物質を含む正極、負極、セパレータおよび電解液を含む電池に関する。
【発明の効果】
【００１６】
本発明の二酸化マンガンを電池用活物質として用いることにより、電池の放電特性や長期信頼性を向上させることが可能となる。同様に、本発明の二酸化マンガンを出発物質として合成した活物質を用いた場合にも、電池の放電特性や長期信頼性を向上させることができる。
【発明を実施するための最良の形態】
【００１７】
本発明の二酸化マンガンは、β型の結晶構造を有する単結晶粒子を含む。このような二酸化マンガンを電池用正極活物質に用いることにより、電池の放電特性や長期信頼性を向上させることが可能となる。
すなわち、従来の多結晶構造の二酸化マンガンには、結晶欠陥や結晶粒界が存在し、それらの結晶欠陥や結晶粒界は、水素イオンおよびリチウムイオンなどが活物質粒子内を拡散することを妨げる。しかしながら、本発明の二酸化マンガンは、上記のように単結晶であり、結晶欠陥等がほとんど含まれない粒子を主に含むため、従来の多結晶構造の二酸化マンガンよりも放電特性を向上させることができる。つまり、本発明の二酸化マンガンを用いることにより、例えば、放電途中における電池の内部抵抗の上昇を抑制することができる。
【００１８】
本発明の二酸化マンガンは、低級酸化物、酸成分および結晶水などの不純物等をほとんど含まないため、保存時においても、二酸化マンガンからマンガンイオンが溶出しにくい。さらに、本発明の二酸化マンガンは、単結晶粒子を主として含むため、粒界における腐食等が抑制され、また、表面エネルギーが低い。このため、従来の多結晶構造の粒子から主に構成される二酸化マンガンと比較して安定となり、分解しにくい。よって、長期信頼性を向上させることが可能となる。
【００１９】
二酸化マンガンの単結晶粒子の平均粒子径は、０．１μｍ以上２０μｍ以下であることが好ましく、０．１μｍ以上１μｍ以下であることがさらに好ましい。単結晶粒子の平均粒子径が２０μｍ以下であることにより、二酸化マンガンを粉砕処理して、微粒子にする必要がない。特に、単結晶粒子の平均粒子径が１μｍ以下であると、単結晶粒子内での水素イオンおよびリチウムイオンの拡散距離が短くなる。このため、電池の放電特性をさらに向上させることが可能となる。ただし、単結晶粒子の平均粒子径が０．１μｍより小さい二酸化マンガンは、電極作製時に、導電助剤および結着剤との混合が困難となる場合がある。
【００２０】
本発明の二酸化マンガンは、β型の結晶構造を有する単結晶粒子を７０重量％以上含むことが好ましい。
【００２１】
本発明の二酸化マンガンは、マンガンイオン（Ｍｎ2+）を含む水溶液を、亜臨界状態または超臨界状態とすることにより作製することができる。例えば、マンガンイオンを含む水溶液が、マンガンイオンの酸化を促進するための酸化剤として過酸化水素を含む場合、二酸化マンガンは、以下のような反応式：
Ｍｎ2+  ＋  ２Ｈ2Ｏ2  ＋  ２ｅ-  →  ＭｎＯ2  ＋  ２Ｈ2Ｏ
により生成される。
【００２２】
マンガンイオンを含む水溶液の温度を２５０℃以上とし、その圧力を２０ＭＰａ以上とすることにより、マンガンイオンを含む水溶液を、少なくとも亜臨界状態にすることができる。さらに、マンガンイオンを含む水溶液の温度を３７４℃以上とし、その圧力を２２ＭＰａ以上とすることにより、その水溶液を超臨界状態とすることができる。
【００２３】
Ｍｎ2+などの電荷を有するイオンは、液体中に安定に存在しやすい。一方、生成される二酸化マンガンのような無極性物質は、本来ガス中に安定に存在しやすい。従って、特に超臨界状態では、水のような溶媒は液状からガス状になるため、無極性の二酸化マンガンが速やかに生成されることとなる。
【００２４】
超臨界状態において、二酸化マンガンのような金属酸化物の水への溶解度は、一定圧力下では、水の温度を上げていくと、急激に低下する。よって、超臨界状態において、圧力一定下で、温度を上昇させることにより、反応生成物としての二酸化マンガンの析出を促進することが可能となる。
【００２５】
１００〜２００℃程度の比較的低温で水熱合成を行うことにより、金属酸化物を作製した場合、生成した酸化物には、一般に、結晶水および／または水酸基を含む化合物が取り込まれる。一方、特に超臨界状態のような高温状態で金属酸化物を合成する場合には、水はガス状になっているため、生成した酸化物には、結晶水等はほとんど取り込まれることはない。さらに、このような高温状態では、微粒子かつ高結晶性の二酸化マンガンの合成が可能となる。
従って、本発明のように、亜臨界状態または超臨界状態で合成を行うことにより、結晶化度の高い酸化物の生成が促進され、酸化物の単結晶の微粒子が得られやすくなると考えられる。
【００２６】
特に、β型の結晶構造を有し、かつ平均粒子径が０．１μｍ以上１μｍ以下の単結晶粒子である二酸化マンガンは、マンガンイオンを含む水溶液を、３００℃／ｓｅｃ以上の昇温速度で加熱して亜臨界状態または超臨界状態とすることにより作製することができる。
以下、本発明の二酸化マンガンの作製方法を具体的に説明する。
【００２７】
（作製方法１）
本発明の二酸化マンガン、特に、平均粒子径が１μｍより大きく２０μｍ以下の単結晶粒子を主に含む二酸化マンガンは、例えば、図１に示されるような装置を用いて、マンガンイオンを含む水溶液を亜臨界状態または超臨界状態とすることにより作製することができる。
図１に示される装置は、電熱線４を備える管状炉２、および管状炉２内に配置された管１を具備する。管１には、マンガンイオンを含む水溶液（原料水溶液）が封入されている。管１は、ホルダー６により管状炉２内に固定されている。管状炉２内の管１が配置された空間は、栓５により密閉される。電熱線４は、管状炉２の本体において、管が配置される空間付近の部分を通っている。管状炉２内には、熱電対３が配置されており、熱電対３により、管状炉２内の温度が測定される。
【００２８】
このような装置を用いる二酸化マンガンの作製は、以下のようにして行うことができる。
まず、管１に原料水溶液を入れ、管１を密封する。原料水溶液は、例えば、蒸留水に、水溶性マンガン塩を溶解することにより調製する。マンガン塩としては、種々のものを用いることができる。例えば、Ｍｎ（ＮＯ3）2、およびＭｎＳＯ4が挙げられる。
【００２９】
原料水溶液に含まれるマンガンイオンの濃度は、０．０１〜５ｍｏｌ／Ｌであることが好ましい。マンガンイオンの濃度が０．０１ｍｏｌ／Ｌより小さい場合には、二酸化マンガンの生産量が少なくなる。マンガンイオンの濃度が５ｍｏｌ／Ｌより高くなると、二酸化マンガンの収率が低くなる。
【００３０】
管１に原料水溶液を封入した後、管１を管状炉２内に挿入する。原料水溶液の管１への封入量は、管状炉２内の所定の温度において、目的とする圧力になるように調整される。ここで、この圧力は、原料水溶液を純水であると仮定し、スチームテーブル（Ｓｔｅａｍ  Ｔａｂｌｅ）により算出することができる。例えば、反応温度４００℃、反応圧力３０ＭＰａの水の密度は０．３５ｇ／ｃｍ3であることから、管１の容積が例えば１０ｃｍ3であれば、管１には、３．５ｇの原料水溶液が封入される。
【００３１】
次に、管１を、管状炉２で加熱して所定の温度とし、原料水溶液を亜臨界状態または超臨界状態にする。その温度で、所定の反応時間（例えば５〜２０分程度）の間保持し、二酸化マンガンを合成する。原料水溶液の種類などの条件にもよるが、温度２５０℃以上、圧力２０ＭＰａ以上にすることにより、原料水溶液を少なくとも亜臨界状態とすることができる。加熱温度および管１に封入される原料水溶液の量を調節して、原料水溶液を超臨界状態とすることが好ましい。なお、温度を３７４℃以上とし、圧力を２２ＭＰａ以上とすることにより、原料水溶液を超臨界状態とすることができる。上記所定の温度までの昇温速度は、管状炉の性能等によって決まる。原料水溶液の温度を上記所定の温度まで上昇させるために要する時間は、一般には、３０秒〜２分程度である。例えば、上記装置において、昇温速度は、４℃／ｓｅｃとすることができる。
管状炉２による加熱温度は、熱電対３を用いて管状炉内の温度を測定しながら、制御する。
【００３２】
次に、所定の反応時間の経過後、管１を管状炉２内から取り出し、冷水浴等に入れて、反応を速やかに停止させる。次いで、管１内に析出した固形分を、濾別し、洗浄することによって、反応生成物である二酸化マンガンの微粒子が得られる。
【００３３】
上記作製方法により、単結晶粒子の平均粒子径が１μｍより大きく２０μｍ以下、好ましくは１μｍより大きく１０μｍ以下の二酸化マンガン微粒子を得ることができる。このため、得られた二酸化マンガンを粉砕処理して微粒子にする必要がない。さらに、上記作製方法により、二酸化マンガンを高収率で作製することができる。
ここで、単結晶粒子の平均粒子径とは、二酸化マンガン単結晶粒子の最大径の平均値をいう。例えば、針状の粒子の場合、結晶の成長方向（長さ方向）における単結晶粒子の長さの平均値をいう。
【００３４】
原料水溶液は、マンガンイオンの酸化を促進するための酸化剤を含んでいてもよい。酸化剤としては、例えば、酸素ガス、オゾンガス、過酸化水素、および硝酸イオンを用いることができる。これらは、単独で用いてもよいし、２つ以上を組み合わせて用いてもよい。このような酸化剤を含むことにより、Ｍｎ2+をＭｎ4+に速やかに酸化することが可能となる。
例えば、Ｍｎ（ＮＯ3）2を用いることにより、原料水溶液中にＮＯ3-イオンを添加することができる。このＮＯ3-イオンの存在により、Ｍｎ2+イオンのＭｎ4+イオンへの酸化を促進することができる。
【００３５】
さらに、管１中には、空気が存在する。このとき、空気中の酸素も酸化剤として機能する。よって、反応管１内の気相に酸素ガスを存在させることがさらに好適である。酸化反応を促進させるために、管１内の気相中に含まれる酸素ガスの量を増加させることが好ましい。
【００３６】
酸化剤としては、硝酸イオンと過酸化水素とを併用することが好ましい。過酸化水素は、加熱により容易に酸素ガスと水に分解する。特に、超臨界条件下では、酸素ガスと原料水溶液とが均一な相を形成するため、酸化剤が硝酸イオンと過酸化水素を含むことにより、より良好な酸化反応場を形成することが可能となる。
【００３７】
（作製方法２）
平均粒子径が０．１μｍ以上１μｍ以下の単結晶粒子を主に含む二酸化マンガンは、マンガンイオンを含む水溶液（原料水溶液）を、３００℃／ｓｅｃ以上の昇温速度で加熱して、亜臨界状態または超臨界状態とすることにより作製することができる。
このような二酸化マンガンは、例えば、図２に示される装置を用いて作製することができる。図２の装置においては、蒸留水を、所定の圧力下で、所定の温度に加熱することにより、亜臨界状態または超臨界状態の水を作製する。得られた亜臨界状態または超臨界状態の水と原料水溶液とを直接混合し、原料水溶液を３００℃／ｓｅｃ以上の昇温速度で加熱することにより、原料水溶液を亜臨界状態または超臨界状態とする。
【００３８】
図２の装置は、反応管２６、第１管２３を通して反応管２６にマンガンイオンを含む水溶液を供給する第１供給装置２１、および第２管２４を通して反応管２６に亜臨界状態または超臨界状態の水を供給する第２供給装置２２を備える。この装置は、さらに、第２管２４の途中に設けられた管型電気炉２５、反応管２６の出口側に設けられた二酸化マンガンの回収手段２９、反応管２６の途中に設けられた管型電気炉２７、反応液を冷却するための熱交換器２８、反応液の圧力を低下させるための背圧弁３０、およびリザーバ３１を備える。反応管２６の内壁部分は、絶縁性無機材料からなる。
【００３９】
第１供給装置２１は、マンガンイオンを含む水溶液を収容するタンク２１ａおよびマンガンイオンを含む水溶液を所定の圧力で供給するためのポンプ２１ｂとを備える。第２供給装置２２は、蒸留水を収容するタンク２２ａおよび蒸留水を所定の圧力で供給するためのポンプ２２ｂとを備える。ポンプ２１ｂおよび２２ｂとしては、例えば、無脈流ポンプ等を用いることができる。
【００４０】
第２供給装置２２により第２管２４内に供給された蒸留水は、第２管２４の途中に設けられた管状電気炉２５により、２５０℃以上に加熱されて、亜臨界状態または超臨界状態の水となる。このとき、蒸留水には、形成される亜臨界状態または超臨界状態に応じて、第２供給装置２２により、２０ＭＰａ以上の所定の圧力がかけられている。
【００４１】
第１管２３と第２管２４とは反応管２６の入口側に接続されている。反応管の入口側の端部において、マンガンイオンを含む水溶液と、亜臨界状態または超臨界状態の水とが混合される。図３に、第１管２３と第２管２４と反応管２６の合流部ＭＰの一例を示す。
図３において、第１管２３から供給される原料水溶液と、第２管２４から供給される亜臨界状態または超臨界状態の水とが、第１管２３と第２管２４と反応管２６との合流部ＭＰにおいて混合されて、反応液が形成される。原料水溶液は、亜臨界状態または超臨界状態の水と接触することにより３００℃／ｓｅｃ以上の昇温速度で加熱されて、亜臨界状態または超臨界状態となる。なお、亜臨界状態または超臨界状態となるように、原料水溶液にも第１供給装置２１により、２０ＭＰａ以上の所定の圧力がかけられている。第１管と第２管と反応管との接続様式は、第１管を流れる原料水溶液と、第２管を流れる亜臨界状態または超臨界状態の水とが、反応管の上流側の端部で混合できるのであれば、図３のような様式に限られない。
【００４２】
得られた反応液は、反応管２６を移動する。このとき、亜臨界状態または超臨界状態が維持されるように、反応液は、管状電気炉２７により加熱されている。
【００４３】
反応液が所定の長さの反応管２６を移動した後、反応液は、反応管２６の下流側に設けられた２重管型熱交換器２８により冷却される。冷却された反応液は、インラインフィルタのような回収手段２９を通過する。回収手段２９には、固形分が堆積する。その固形分を、洗浄することにより、二酸化マンガンを得ることができる。回収手段２９を通過した反応液は、回収手段２９の下流側に設けられた背圧弁３０により、その圧力が降圧される。降圧後の反応液は、リザーバ３１に溜められる。
上記装置において、図３に示されるように、反応管２６の内壁部分３２は、絶縁性無機材料からなる。絶縁性無機材料を用いると、ステンレス鋼などの金属材料を用いた場合とは異なり、反応液と反応管との界面での二酸化マンガンの結晶核発生が起こらず、反応液中のみで結晶核発生が起こる。このため、装置の閉塞を防止することができる。
【００４４】
上記絶縁性無機材料は石英ガラスまたはアルミナであることがさらに好ましい。これらの材料は絶縁体であり、また超臨界状態でも安定であることから、これらの材料を用いることにより、長時間にわたって、二酸化マンガンの連続合成を安定に行うことが可能となる。
【００４５】
本作製方法では、マンガンを含む水溶液が、３００℃／ｓｅｃ以上の昇温速度で加熱される。これにより、二酸化マンガンの高い過飽和状態を瞬時に達成できるために、１μｍ以下の結晶核を生成させることができる。さらに、複数の二酸化マンガンの結晶核が同時に生成するため、核の凝集や結晶表面での２次核生成による多結晶化を防止することができる。特に超臨界状態では、結晶の再溶解析出（オストワルトライプニング現象）による二酸化マンガン結晶の成長を抑制することができる。このため、平均粒子径が１μｍ以下の二酸化マンガン単結晶粒子を高収率で製造することが可能となる。
【００４６】
図２の装置では、原料水溶液と、亜臨界状態または超臨界状態の水とを連続的に混合することができる。このため、二酸化マンガンを、連続的に合成することができる。
【００４７】
上記方法では、平均粒子径１μｍ以下の二酸化マンガンの微粒子を合成できるため、得られた二酸化マンガンを粉砕処理に供する必要がない。ただし、マンガンイオンを含む水溶液の昇温速度が３００℃／ｓｅｃより小さくなると、結晶核の成長が起こり易くなるため、平均粒子径が１μｍよりも大きくなることがある。
【００４８】
マンガンイオンを含む水溶液は、上記のように、亜臨界状態または超臨界状態の水と直接混合して、３００℃／ｓｅｃ以上の昇温速度で加熱してもよい。亜臨界状態または超臨界状態の水は、当該分野で公知の方法を用いて作製することができる。または、マンガンイオンを含む水溶液を、加熱機器を用いて３００℃／ｓｅｃ以上の昇温速度で直接加熱してもよい。
【００４９】
本作製方法においても、マンガンイオンを含む水溶液としては、作製方法１と同様に、水溶性マンガン塩を蒸留水に溶解した水溶液を用いることができる。同様に、マンガンイオンを含む水溶液に含まれるマンガンイオンの濃度は、０．０１〜５ｍｏｌ／Ｌであることが好ましい。
マンガンイオンを含む水溶液は、マンガンイオンの酸化を促進するための酸化剤を含んでいてもよい。マンガンイオンを含む水溶液を、亜臨界状態または超臨界状態の水と直接混合する場合には、マンガンイオンを含む水溶液が酸化剤を含んでいてもよいし、亜臨界状態または超臨界状態の水が酸化剤を含んでいてもよい。酸化剤としては、作製方法１と同様の物質を用いることができる。
【００５０】
気相が存在する反応場で二酸化マンガンを作製する場合、上記と同様に、Ｍｎ2+の酸化を促進させるために、原料水溶液に酸化剤を加えるだけでなく、気相中に酸素ガスを含ませてもよい。このとき、酸化反応を促進させるために、反応管内の気相中に含まれる酸素ガスの量を増加させることが好ましい。特に、超臨界状態では、マンガンイオンを含む水溶液と酸素ガスのような気体とは、均一相を形成することができる。このため、マンガンイオンの酸化が容易に起こり、二酸化マンガンを高収率で製造できる。
【００５１】
以上のように、本実施形態の製造方法によれば、β型の結晶構造を有し、平均粒子径が０．１μｍ以上１μｍ以下の単結晶粒子である二酸化マンガンを高収率で製造できる。
【００５２】
上記作製方法１および作製方法２で得られた二酸化マンガンは、電池の正極活物質として用いることができる。また、得られた二酸化マンガンを出発物質として合成した化合物を電池の正極活物質として用いることもできる。上記二酸化マンガンを出発物質として合成された化合物は、高純度、高結晶性であり、さらに平均粒子径が小さい。このため、このような化合物を活物質として含む電池は、充放電特性および長期信頼性を向上することができる。
【００５３】
例えば、上記二酸化マンガンとリチウム化合物とを混合し、その混合物を焼成することにより、高純度、高結晶性のリチウム含有マンガン酸化物やスピネル状のリチウムマンガン酸化物を得ることができる。リチウム化合物としては、リチウム水酸化物、リチウム酸化物などを用いることができる。
このようなマンガン酸化物を電池の活物質として用いることも可能である。
【００５４】
上記のような二酸化マンガンおよび／またはマンガン酸化物は、例えば、リチウム一次電池、リチウム二次電池、アルカリ電池およびマンガン電池の正極活物質として用いることができる。
以下、本発明を実施例に基づいて説明する。但し、本実施例は本発明の一実施形態を示すものであり、本発明はこれらの実施例に限定されない。
【実施例】
【００５５】
《実施例１−１》
（二酸化マンガンの作製）
図１に示されるような装置を用いて、二酸化マンガンを作製した。
ステンレス鋼（ＳＵＳ３１６）製で容積５ｃｍ3の管に、１．３１ｃｍ3（１．３１ｇ）の硝酸マンガン水溶液（マンガンイオン濃度：１ｍｏｌ／Ｌ）を封入した。硝酸マンガン水溶液を封入した管を管状炉に挿入し、反応温度４００℃で１０分間反応させた。このときの圧力は２８ＭＰａであった。また、このときの昇温速度は４℃／ｓｅｃとした。
１０分間の反応時間の終了後、管を水浴に投入して、反応を停止させた。次いで、管の内容物を取り出し、その内容物をろ過後水洗して、二酸化マンガンを得た。得られた二酸化マンガン単結晶粒子の平均粒子径は、８μｍであった。
【００５６】
（正極の作製）
上記のようにして得られた二酸化マンガンと、導電剤であるカーボンブラックと、結着剤であるフッ素樹脂とを、重量比９０：５：５で混合して、正極合剤とした。この正極合剤を加圧成形し、円柱状の正極を作製した。なお、正極は、使用する前に、２５０℃で熱処理して、付着水を除去した。
【００５７】
（負極の作製）
リチウム圧延板を円盤状に打ち抜いて、負極とした。
【００５８】
（電解液の調製）
プロピレンカーボネイトと１，２−ジメトキシエタンとを体積比１：１で混合した混合溶媒に、過塩素酸リチウム（ＬｉＣｌＯ4）を１モル／Ｌの濃度で溶解して、電解液を調製した。
【００５９】
（電池の組立）
以上のようにして得られた正極、負極および電解液を用いて、図４に示される構造を有するコイン形電池を、以下のようにして作製した。コイン形電池の外径は２０．０ｍｍとし、厚さは３．２ｍｍとした。
ガスケット４４と組み合わせた封口板４５に負極４２を圧着した。次に、円形に打ち抜いたポリプロピレン製の不織布からなるセパレータ４３を負極４２と接するように配置した。正極４１を、セパレータ４３を介して負極４２に対向するように配置し、この後、所定量の電解液を注入した。正極４１と接するように正極ケース４６を被せた後、これらを封口金型に入れ、プレス機により正極ケース４６の開口端部を、ガスケット４４を介して封口板４５にかしめつけることにより、正極ケース４６の開口部を封口した。正極ケース４６と正極４１との間には、カーボン塗料４７を塗布しておいた。
このようにして得られた電池を電池１−１とした。
【００６０】
《実施例１−２》
硝酸マンガンと過酸化水素を、それぞれ１ｍｏｌ／Ｌおよび２ｍｏｌ／Ｌとなるように蒸留水に溶解し、原料水溶液を得た。この原料水溶液を用いたこと以外、実施例１−１と同様にして、二酸化マンガンを作製した。得られた二酸化マンガン単結晶粒子の平均粒子径は、８μｍであった。
このようにして得られた二酸化マンガンを正極活物質として用いたこと以外は、実施例１−１と同様にして、電池１−２を作製した。
【００６１】
《実施例１−３》
原料水溶液の管への封入量を４．１２ｃｍ3（４．１２ｇ）とし、反応温度を２５０℃にしたこと以外は、実施例１−２と同様にして、電池１−３を作製した。なお、反応時の圧力は２８ＭＰａであった。得られた二酸化マンガン単結晶粒子の平均粒子径は２０μｍであった。
【００６２】
《実施例１−４》
原料水溶液の管への封入量を３．７４ｃｍ3（３．７４ｇ）とし、反応温度を３００℃にしたこと以外は、実施例１−２と同様にして、電池１−４を作製した。なお、反応時の圧力は、２８ＭＰａであった。得られた二酸化マンガン単結晶粒子の平均粒子径は１５μｍであった。
【００６３】
《実施例１−５》
実施例１−１で得られた二酸化マンガンと、水酸化リチウムとを、１：０．５のモル比で混合した。得られた混合物を４００℃で熱処理して、リチウム含有マンガン酸化物（Ｌｉ0.5ＭｎＯ2）を得た。得られたリチウム含有マンガン酸化物を正極活物質として用いた。得られたリチウム含有マンガン酸化物と、導電剤であるカーボンブラックと、結着剤であるフッ素樹脂とを、重量比９０：５：５で混合して、正極合剤としたこと以外は、実施例１−１と同様にして、電池１−５を作製した。電池１−５は二次電池である。
【００６４】
《実施例１−６》
実施例１−１で得られた二酸化マンガンと、水酸化リチウムとを、１：０．５のモル比で混合し、混合物を得た。得られた混合物を８５０℃にて熱処理して、マンガンスピネル（ＬｉＭｎ2Ｏ4）を得た。得られたマンガンスピネルを正極活物質として用いた。得られたマンガンスピネルと、導電剤であるカーボンブラックと、結着剤であるフッ素樹脂とを、重量比で９０：５：５で混合して、正極合剤としたこと以外は、実施例１−１と同様にして、電池１−６を作製した。電池１−６は二次電池である。
【００６５】
《比較例１−１》
電解二酸化マンガン（平均粒子径３０μｍ）を正極活物質として用いた。なお、電解二酸化マンガンは結晶水を多く含むγ型の結晶構造を有するため、電解二酸化マンガンを４００℃で熱処理して、β型の結晶構造へ相変化させた。結晶構造をβ型へ相変化させた電解二酸化マンガンと、導電剤であるカーボンブラックと、結着剤であるフッ素樹脂とを、重量比で９０：５：５で混合して、正極合剤としたこと以外は、実施例１−１と同様にして、比較電池１−１を作製した。
【００６６】
《比較例１−２》
電解二酸化マンガン（平均粒子径３０μｍ）と、水酸化リチウムとを、１：０．５のモル比で混合した。得られた混合物を４００℃で熱処理して、リチウム含有マンガン酸化物（Ｌｉ0.5ＭｎＯ2）を得た。得られたリチウム含有マンガン酸化物を正極活物質として用いたこと以外、実施例１−１と同様にして、比較電池１−２を作製した。比較電池１−２は二次電池である。
【００６７】
《比較例１−３》
電解二酸化マンガン（平均粒径３０μｍ）と、水酸化リチウムとを、１：０．５のモル比で混合した。得られた混合物を８５０℃にて熱処理し、マンガンスピネル（ＬｉＭｎ2Ｏ4）を得た。得られたマンガンスピネルを正極活物質として用いたこと以外、実施例１−１と同様にして、比較電池１−３を作製した。比較電池１−３は二次電池である。
【００６８】
上記比較電池１−１〜１−３で用いた電解二酸化マンガンは、塊状の二次粒子であり、多結晶構造であった。多結晶構造の電解二酸化マンガンに含まれる結晶子の平均粒径は、０．２μｍ程度であった。ここで、結晶子の平均粒径とは、二次粒子に含まれる一次粒子の平均粒径をいう。
【００６９】
（作製試料の評価方法）
上記実施例１−１〜１−４で作製した二酸化マンガンの結晶構造、実施例１−５〜１−６において作製した正極活物質の結晶構造、および比較例１−１〜１−３において作製した正極活物質の結晶構造を、ＣｕＫαを用いるＸ線回折法（ＸＲＤ）により測定した。作製した二酸化マンガン等の形状は、走査型電子顕微鏡（ＳＥＭ）により観察した。
【００７０】
（評価結果）
一例として、実施例１−２で作製した二酸化マンガンのＳＥＭ写真を図５に示し、Ｘ線回折チャートを図６に示す。電池１−２に用いられた二酸化マンガンは、図５のＳＥＭ写真および図６のＸ線回折チャートから、不純物が少なく、極めて結晶性が高いことがわかる。従って、本発明の二酸化マンガンは、例えば、リチウム一次電池の正極材料として非常に好適である。
【００７１】
実施例１−２で得られた二酸化マンガンの単結晶粒子の形状は、図５のＳＥＭ写真に見られるように、主に針状であった。その針状結晶の長さは５μｍ〜１０μｍの範囲にあり、その平均長さ（平均粒子径）は８μｍであった。その針状結晶の幅は１μｍ〜２μｍの範囲にあった。反応温度が３７４℃以下である実施例１−３および１−４では、得られた二酸化マンガン単結晶粒子の平均粒子径は、それぞれ２０μｍおよび１５μｍであった。つまり、実施例１−３および１−４で得られる二酸化マンガン単結晶の平均粒径は、実施例１−２の二酸化マンガン単結晶粒子の平均粒子径と比較して大きくなっていた。
なお、従来、β型の結晶構造を有する二酸化マンガンのほとんどが多結晶粒子であり、単結晶粒子を７０重量％以上含む二酸化マンガンはなかった。
【００７２】
表１に、電池１−１〜１−４に用いられた二酸化マンガンを作製したときのＨ2Ｏ2の添加の有無、反応温度および二酸化マンガンの収率を示す。二酸化マンガンの収率とは、理論的に得られる二酸化マンガンの量に対し、実際に得られた二酸化マンガンの量の割合を百分率で表した値である。
【００７３】
【表１】
2007055887.tif 000003
【００７４】
表１に示される電池１−１および１−２の結果より、Ｈ2Ｏ2を添加している電池１−２の方が、二酸化マンガンの収率がより高くなっていることがわかる。このことから、Ｈ2Ｏ2が酸化剤として機能していると考えられる。
【００７５】
電池１−２〜１−４の結果より、反応温度が２５０〜４００℃の温度範囲では、高温であるほど、二酸化マンガンの収率が高くなっていることがわかる。これより、原料水溶液を、亜臨界状態または超臨界状態にすることにより、二酸化マンガンが得られやすいことがわかる。
【００７６】
原料水溶液に過酸化水素を共存させ、原料水溶液を超臨界状態とした場合（実施例１−２）に、二酸化マンガンの収率が高かった。この結果は、過酸化水素が熱分解して生成した酸素ガスと原料水溶液とが均一相を形成し、マンガンイオンの酸化が良好に進行したためであると考えられる。
【００７７】
（一次電池の評価）
一次電池である電池１−１〜１−４および比較電池１−１を、各１０個ずつ、負荷抵抗１５ｋΩで、電池電圧が２．０Ｖに低下するまで放電し、二酸化マンガン単位重量当たりの放電容量を求めた。各電池において、得られた１０個の放電容量値を平均して、平均値を求めた。
【００７８】
電池１−１〜１−４および比較電池１−１を、各２０個ずつ、電池の放電容量の７５％まで予め放電させた。放電後、各電池について、１ｋＨｚの交流電圧を印加することにより（交流インピーダンス法）、内部抵抗を測定し、その平均値を求めた。次いで、各電池を、６０℃で４０日間保存した。この条件での保存は、室温で２年間保存した場合に相当すると考えられる。
【００７９】
保存ののち、保存前と同様にして、内部抵抗を測定し、平均値を求めた。得られた結果を表２に示す。表２には、二酸化マンガン単位重量あたりの放電容量の平均値（表２においては、放電容量としている）および保存前の内部抵抗値の平均値と保存後の内部抵抗値の平均値（表２では、内部抵抗値としている）を示している。表２には、Ｈ2Ｏ2の添加の有無、反応温度、および二酸化マンガン単結晶粒子の平均粒子径も示す。
【００８０】
【表２】
2007055887.tif 000004
【００８１】
表２の電池１−１〜１−４および比較電池１−１の結果より、本発明の二酸化マンガンは、従来の二酸化マンガンと比較して、単位重量あたりの放電容量が約１０ｍＡｈ以上増加していることがわかる。本発明の二酸化マンガンは、単結晶または単結晶に近い構造を有し、粒子中にほとんど粒界が無いために、リチウムイオンの固相内拡散がスムーズに行われたためであると考えられる。
【００８２】
電池１−２の放電容量は、電池１−１の放電容量と比較して大きいことがわかる。原料水溶液にＨ2Ｏ2を添加することにより、生成される二酸化マンガンの結晶性がより高くなり、その利用率が向上したためと考えられる。
【００８３】
電池１−２と電池１−３の結果から、二酸化マンガン合成時の反応温度が高くなるほど、放電容量が大きくなることがわかる。二酸化マンガンを作製するときに、原料水溶液を亜臨界状態さらには超臨界状態とすることにより、二酸化マンガンの結晶性が高くなり、その利用率が向上したためと考えられる。
【００８４】
電池１−１〜１−４は、比較電池１−１と比較して、保存後の内部抵抗値が低い。よって、電池１−１〜１−４で用いた二酸化マンガンが、比較電池１−１で用いた従来の二酸化マンガンに比べ安定であることがわかる。本発明の二酸化マンガンは、単結晶または単結晶に近い構造を有しており、結晶欠陥や低級酸化物をほとんど含まず、結晶構造内に硫酸根や結晶水をほとんど含まない。このため、二酸化マンガンからのマンガンの溶出が抑制され、内部抵抗の増加が抑えられたと考えられる。
【００８５】
電池１−２の保存後の内部抵抗値は、電池１−１の保存後の内部抵抗値よりも小さいことがわかる。二酸化マンガンを作製するときに、原料水溶液にＨ2Ｏ2を添加することにより、二酸化マンガンの結晶性がより高くなる。このため、マンガンの溶出が抑制されると考えられる。
【００８６】
電池１−２と電池１−３との結果より、反応温度が高くなるほど、保存後の内部抵抗値が小さくなることがわかる。原料水溶液を亜臨界状態または超臨界状態とすることにより、生成される二酸化マンガンの結晶性がより高くなり、マンガンの溶出が抑制されるためと考えられる。
【００８７】
（二次電池の評価）
二次電池である電池１−５および比較電池１−２については、各電池を１０個ずつ、０．１ｍＡの電流値で、２．５〜３．５Ｖの電池電圧の範囲で充放電を繰り返した。放電容量が、１サイクル目の放電容量（以下、初期放電容量ともいう）の５０％となるサイクル数を求めた。
【００８８】
同様に、二次電池である電池１−６および比較電池１−３についても、各電池を１０個ずつ、０．１ｍＡの電流値で、３．５〜４．５Ｖの電池電圧の範囲で充放電を繰り返した。放電容量が、初期放電容量の５０％となるサイクル数を求めた。
【００８９】
電池１−５における放電容量が初期放電容量の５０％にまで低下するまでのサイクル数は、比較電池１−２と比べて、約２０％増加していた。電池１−６における放電容量が初期放電容量の５０％にまで低下するまでのサイクル数は、比較電池１−３と比べて、約２５％増加していた。
【００９０】
《実施例２−１》
図２および図３に示される装置を用いて、二酸化マンガンを作製した。反応管２６の内壁部分３２を構成する絶縁性無機材料としては、石英ガラスを用いた。また、第１管２３および第２管２４の構成材料、ならびに反応管２６の外側部分の構成材料としては、ステンレス鋼を用いた。
【００９１】
原料水溶液として、０．０５ｍｏｌ／Ｌの硝酸マンガン水溶液を用いた。この硝酸マンガン水溶液を、第１供給装置２１により、所定の圧力で供給した。酸化剤である過酸化水素を０．１ｍｏｌ／Ｌの濃度で蒸留水に溶解させた過酸化水素水を、第２供給装置２２で、所定の圧力で供給した。その途中で、その過酸化水素水を、電気炉２５により加熱して、超臨界水とした。
【００９２】
硝酸マンガン水溶液と超臨界水とを、合流部ＭＰで合流させて、反応液とした。このとき、合流部ＭＰでの反応液の温度が４００℃となり、その圧力が３０ＭＰａとなるように、電気炉２５および２７、ならびに背圧弁３０を調節しておいた。なお、原料水溶液の昇温速度は、３２２℃／ｓｅｃであった。
【００９３】
次いで、回収手段２９に堆積した固形分を洗浄して、二酸化マンガンを得た。得られた二酸化マンガン単結晶粒子は、β型の結晶構造を有し、平均粒子径は０．４μｍであった。
上記のようにして得られた二酸化マンガンを用い、実施例１−１と同様にして、電池２−１を作製した。
【００９４】
《実施例２−２》
二酸化マンガンを作製するときに、０．０５ｍｏｌ／Ｌの硝酸マンガン水溶液を用い、蒸留水に酸化剤を添加しなかったこと以外、実施例２−１と同様にして、電池２−２を作製した。なお、合流部ＭＰでの反応液の温度および圧力は実施例２−１と同じにした。本実施例で得られた二酸化マンガン単結晶粒子の平均粒子径は０．４μｍであった。
【００９５】
《実施例２−３》
二酸化マンガンを作製するときに、合流部ＭＰでの反応液の温度を３００℃となるようにしたこと以外、実施例２−１と同様にして、電池２−３を作製した。なお、合流部ＭＰでの反応液の圧力は実施例２−１と同じにした。本実施例で得られた二酸化マンガン単結晶粒子の平均粒子径は、０．７μｍであった。
【００９６】
《実施例２−４》
二酸化マンガンを作製するときに、合流部ＭＰでの反応液の温度を２５０℃とし、圧力を３０ＭＰａとしたこと以外、実施例２−１と同様にして、電池２−４を作製した。本実施例で得られた二酸化マンガン単結晶粒子の平均粒子径は、０．９μｍであった。
【００９７】
《実施例２−５》
実施例２−１で得られた二酸化マンガンと、水酸化リチウムとを、１：０．５のモル比で混合し、混合物を得た。得られた混合物を４００℃で熱処理して、リチウム含有マンガン酸化物（Ｌｉ0.5ＭｎＯ2）を得た。得られたリチウム含有マンガン酸化物を正極活物質として用いたこと以外、実施例２−１と同様にして、電池２−５を作製した。電池２−５は二次電池である。
【００９８】
《実施例２−６》
実施例２−１で得られた二酸化マンガンと、水酸化リチウムとを、１：０．５のモル比で混合し、混合物を得た。得られた混合物を８５０℃にて熱処理して、マンガンスピネル（ＬｉＭｎ2Ｏ4）を得た。得られたマンガンスピネルを正極活物質として用いたこと以外、実施例２−１と同様にして、電池２−６を作製した。電池２−６は二次電池である。
【００９９】
（生成試料の評価方法）
上記実施例２−１〜２−４において作製した二酸化マンガン、ならびに実施例２−５〜２〜６において作製した正極活物質の結晶構造、形状等を、上記と同様にして測定した。
【０１００】
（評価結果）
一例として、実施例２−１で作製した二酸化マンガンのＳＥＭ写真およびＸ線回折チャートを、それぞれ、図７および図８に示す。
図７および図８より、実施例２−１で得られた二酸化マンガンは、不純物がほとんどなく、単結晶性の高い針状の微粒子を主として含むことがわかる。さらに、実施例２−１の二酸化マンガン単結晶粒子の平均粒子径は０．４μｍであった。一方、図５に示されるように、実施例１−２で得られた二酸化マンガン単結晶粒子の平均粒子径は８μｍであった。従って、実施例２−１で得られる二酸化マンガンは、さらに平均粒子径の小さな微粒子であるため、リチウム一次電池の正極材料として非常に好適である。
なお、反応温度が３７４℃以下である場合、作製された二酸化マンガンの平均粒子径は、大きくなる傾向にあった。
【０１０１】
次に、実施例２−１〜２−４の二酸化マンガンの作製における、Ｈ2Ｏ2の添加の有無、反応温度、および二酸化マンガンの収率を、表３に示す。
【０１０２】
【表３】
2007055887.tif 000005
【０１０３】
実施例２−１および実施例２−２の結果により、反応液がＨ2Ｏ2を含む実施例２−１の方が、二酸化マンガンの収率がより高くなっていることがわかる。このことから、Ｈ2Ｏ2が酸化剤として機能していると考えられる。すなわち、超臨界状態で過酸化水素が熱分解して生成した酸素ガスと、マンガンイオンを含む水溶液とが均一相を形成し、マンガンイオンの酸化が良好に進行したためであると考えられる。
【０１０４】
実施例２−１、実施例２−３および実施例２−４の結果より、２５０〜４００℃の温度範囲では高温であるほど、高い収率となっていることがわかる。よって、マンガンイオンを含む水溶液を亜臨界状態、さらには超臨界状態にすることにより、単結晶粒子の平均粒子径が小さい二酸化マンガンが得られやすくなることがわかる。
【０１０５】
（一次電池の評価方法）
一次電池である電池２−１〜２−４について、上記と同様にして、放電容量および保存前と保存後の内部抵抗値を求めた。得られた結果を表４に示す。表４には、電池１−２および比較電池１−１の結果も示す。さらに、表４には、Ｈ2Ｏ2の添加の有無、反応温度、二酸化マンガン単結晶粒子の平均粒子径についても示している。
【０１０６】
【表４】
2007055887.tif 000006
【０１０７】
電池２−１〜２−４および比較電池１−１の結果より、平均粒子径が０．１μｍ以上１０μｍ以下である単結晶粒子を主として含む二酸化マンガンを用いる電池は、従来の電解二酸化マンガンを用いる比較電池１−１と比べて、放電容量が約２０ｍＡｈ以上増加していることがわかる。用いた二酸化マンガンは、単結晶または単結晶に近い構造を有するので、二酸化マンガン粒子中に粒界がほとんど無い。さらに、二酸化マンガン粒子の平均粒子径が小さい。リチウムイオンの二酸化マンガン粒子内での移動距離が短くなるとともに、リチウムイオンが二酸化マンガン粒子内をスムーズに拡散することができるため、放電容量が向上したと考えられる。
【０１０８】
また、電池２−１の放電容量は、電池２−２の放電容量と比較して大きい。反応液がＨ2Ｏ2を含むことにより、二酸化マンガンの結晶性が高くなり、その利用率が向上するためと考えられる。
【０１０９】
電池２−１、電池２−３および２−４の結果から、反応温度が高くなるほど、電池の放電容量が大きくなることがわかる。マンガンイオンを含む水溶液を亜臨界状態または超臨界状態にすることにより、二酸化マンガンの結晶性が高くなり、その利用率が向上するためと考えられる。
【０１１０】
電池２−１〜２−４の放電容量は、電池１−２の放電容量と同程度またはそれ以上となっている。二酸化マンガン単結晶粒子の平均粒子径を０．１〜１μｍとすることにより、リチウムイオンの拡散距離が短くなり、利用率が向上するためと考えられる。
【０１１１】
電池２−１〜２−４は、比較電池１−１と比べて、保存後の内部抵抗値が低いことがわかる。上記と同様に、本発明の二酸化マンガンは単結晶または単結晶に近い構造を有しており、結晶欠陥や低級酸化物を含まず、結晶構造内に硫酸根や結晶水を含まない。このため、マンガンの溶出が抑制されて、内部抵抗値の増加が抑えられると考えられる。
【０１１２】
電池２−１の保存後の内部抵抗値は、電池２−２の保存後の内部抵抗値と比べて小さいことがわかる。反応液がＨ2Ｏ2を含むことにより、二酸化マンガンの結晶性が高くなり、マンガンの溶出が抑制されるためと考えられる。
【０１１３】
電池２−１、電池２−３および２−４の結果から、反応温度が高くなるほど、保存後の内部抵抗値が小さくなることがわかる。マンガンイオンを含む水溶液を亜臨界状態または超臨界状態にすることにより、二酸化マンガンの結晶性が高くなり、マンガンの溶出が抑制されるためと考えられる。
【０１１４】
（二次電池の評価）
二次電池である電池２−５および２−６についても、上記と同様にして、放電容量が初期放電容量の５０％となるサイクル数を求めた。
電池２−５における、放電容量が初期放電容量の５０％となるサイクル数は、比較電池１−２と比べて、約２０％増加していた。電池２−６における、放電容量が初期放電容量の５０％となるサイクル数は、比較電池１−３と比べて、約２５％増加していた。
【０１１５】
以上のように、本発明の二酸化マンガンは、従来の二酸化マンガンを含む電池と比較して、放電容量が向上し、保存後の内部抵抗値が低下することがわかる。さらに、本発明の二酸化マンガンを出発物質とし、加工等して得られる二次電池用正極活物質を用いた場合でも、本発明の二酸化マンガンの特徴が生かされ、その正極活物質を用いる電池の充放電サイクル寿命が向上することがわかる。
なお、本発明の二酸化マンガンを他の活物質と混合して用いても、上記のような効果が得られる。この場合、本発明の二酸化マンガンは、活物質混合物の１０重量％以上を占めることが好ましい。
【０１１６】
《実施例２−７》
内壁がアルミナからなる反応管を用いたこと以外、実施例２−１と同様にして、二酸化マンガンを作製した。本実施例において、合流部ＭＰでの反応液の温度および圧力は実施例２−１と同じにした。本実施例で得られた二酸化マンガン単結晶粒子の平均粒子径は、０．４μｍであった。
【０１１７】
《比較例２−１および比較例２−２》
図２に示される装置を用いた。比較例２−１では、反応管がステンレス鋼のみで構成した。比較例２−２では、反応管を銅のみで構成した。反応管の入口に、第１管および第２管を、図９に示されるように接続した。
上記のような装置を用いたこと以外、実施例２−１と同様にして、二酸化マンガンの合成を開始した。しかしながら、比較例２−１では合成を開始して４０分後に、比較例２−２では合成を開始して３０分後に、生成された二酸化マンガンによる装置（反応管）の閉塞が生じた。
【０１１８】
実施例２−１および２−７で用いた装置においては、二酸化マンガンの合成を５時間行った後も、反応管の内壁面において、二酸化マンガンの析出は認められなかった。よって、反応管の内部を構成する材料としては、反応管の内壁面への二酸化マンガンの析出を抑制することができるため、石英ガラス、アルミナなどの絶縁性無機材料を使用することが好ましい。
【産業上の利用可能性】
【０１１９】
以上のように、本発明の二酸化マンガンは、放電時のマンガンの溶出が抑制されているため、電池内部抵抗の増加、放電不良等の不具合の発生が低減されている。このような二酸化マンガンを用いることにより、電池の寿命特性を改善し、電池の信頼性を向上させることができる。
マンガンイオンを含む水溶液を、亜臨界状態または超臨界状態とすることにより、極めて単結晶性の高い二酸化マンガンを合成できる。特に、超臨界状態において、反応場に、酸化剤である硝酸イオンおよび酸素ガスを共存させると、マンガンイオンを含む水溶液と酸素ガスとは、さらに、均一相を形成することができるため、高収率で二酸化マンガンを合成できる。また、生成する粒子は、平均粒子径２０μｍ以下であり、粉砕工程を必要としない。このため、粉砕エネルギーを省くことができる。よって、上記のような方法により、電池特性を向上させることができる二酸化マンガン単結晶粒子を、高速、高効率、かつ低エネルギー消費で合成できる。
【図面の簡単な説明】
【０１２０】
【図１】本発明の二酸化マンガンを作製するための装置の一例を示す概略図である。
【図２】本発明の二酸化マンガンを作製するための装置の別の例を示す概略図である。
【図３】図２に示される装置に設けられた第１管と第２管と反応管との合流部を示す概略図である。
【図４】実施例で作製したコイン型電池を概略的に示す縦断面図である。
【図５】実施例１−２で作製した二酸化マンガンの電子顕微鏡写真である。
【図６】実施例１−２で作製した二酸化マンガンのＸ線回折チャートである。
【図７】実施例２−１で作製した二酸化マンガンの電子顕微鏡写真である。
【図８】実施例２−１で作製した二酸化マンガンのＸ線回折チャートである。
【図９】比較例２−１および比較例２−２で用いた二酸化マンガンの製造装置の第１管と第２管と反応管との合流部を示す概略図である。
【符号の説明】
【０１２１】
１  反応管
２  管状炉
３  熱電対
４  電熱線
５  栓
６  ホルダー
２１  第１供給装置
２２  第２供給装置
２１ａ、２２ａ  タンク
２１ｂ、２２ｂ  ポンプ
２３  第１管
２４  第２管
２５、２７  管型電気炉
２６  反応管
２８  熱交換器
２９  回収手段
３０  背圧弁
３１  リザーバ
３２  絶縁性無機材料
４１  正極
４２  負極
４３  セパレータ
４４  ガスケット
４５  封口板
４６  正極ケース
４７  カーボン塗料
【図１】
2007055887.tif 000007
【図２】
2007055887.tif 000008
【図３】
2007055887.tif 000009
【図４】
2007055887.tif 000010
【図６】
2007055887.tif 000011
【図８】
2007055887.tif 000012
【図９】
2007055887.tif 000013
【図５】
2007055887.tif 000014
【図７】
2007055887.tif 000015